Brevet FR2504109A1 — publié le 19821022

PROCEDE DE PREPARATION DE SILANE EN MILIEU SELS FONDUS L'invention concerne un procédé de préparation de silane par hydruration de chlorosilanes dans un bain de sels fondus. Le procédé de préparation de silane Si H 4 par réaction de chlorosilanes Si H 4 x Cl sur de l'hydrure de lithium est connu. Cette réaction peut se faire dans un bain de sels fondus constitué notamment d'un mélange eutectique de chlorure de lithium et de chlorure de potassium qui fond vers 360 'C La réaction peut s'écrire: - 4 Li H + Si C 14 Si H 4 + 4 Li Cl Le silane (Si H 4) produit est gazeux et il est enlevé continuellement Le chlorure de lithium ainsi formé enrichit le bain et ce bain peut être envoyé dans une zone d'électrolyse o est introduit de l'hydrogène de manière à reformer de l'hydrure de lithium et à ce que la réaction écrite ci-dessus puisse continuer à se dérouler. Or, dans la pratique, ce procédé présente un inconvénient important. En effet, la réaction des chlorosilanes sur l'hydrure de Lithium est très exothermique de sorte que le silane formé se décompose partiellement dans le bain de sels fondus selon la réaction: Si H 4 Si + 2 H 2 Cette réaction devient notable vers 400 4500 C. Il en résulte que les rendements en Siu 4 ne sont jamais quantitatifs et qu'ils sont compris entre 40 et 80 % au plus. L'objet de l'invention est donc un procédé qui permet de diminuer l'importance de la réaction de craquage du silane mentionnée ci-dessus et d'obtenir par conséquent un rendement en silane quantitatif. Or, il a été trouvé que certains bains de sels fondus permettent de minimiser d'une manière surprenante cette réaction de craquage. Le procédé de l'invention, de préparation de silanè par hydruration de chlorosilanes dans un bain de sels fondus est caractérisé en ce que l'on utilise, comme bain de sels, un mélange ternaire de chlorure de lithium et de deux autres chlorures de deux métaux alcalino-terreux, ou d'un métal alcalino-terreux et d'un métal alcalin respectivement ou de deux métaux alcalins, ledit mélange ternaire présentant une température de fusion qui n'est pas supérieure à 400 'C environ. Selon un mode de réalisation préféré de l'invention, on utilise dans le bain de sels, à titre des deux autres chlorures précités, du chlorure de potassium et du chlorure de baryum. Selon un autre mode de réalisation préféré de l'invention, on utilise dans le bain de sels, à titre des deux autres chlorures précités du chlorure de potassium et du chlorure de calcium. L'utilisation comme bains de sels fondus des mélanges ternaires selon l'invention est particulièrement avantageuse, car il apparalt que le craquage du silane n'intervient qu'à une température nettement plus élevée, de l'ordre d'une centaine de degrés, que celle à laquelle il se produit avec le mélange binaire classique Li Ci KCI, c'est-à-dire, dans ce cas, vers 400 'C - 450 C comme cela a été vu plus haut On constate donc que les mélanges selon l'invention augmentent la stabilité de Si H 4. En outre, l'utilisation des bains de sels de l'invention entratne un avantage économique certain, car on met en oeuvre des quantités de chlorure de lithium, qui est un produit cher, moins importantes que dans le cas du binaire classique Li Cl KCI. D'autres caractéristiques et avantages de l'invention seront mieux compris à la lecture de la description qui va suivre et qui se réfère au dessin annexé dans lequel: La figure unique correspond à trois courbes donnant le rendement en Si H 4 (en ordonnée) en fonction de la température O (en abscisse) du mélange de sels fondus pour trois bains différents. Les bains selon l'invention comportent tous du chlorure de lithium Le choix des autres constituants se fera essentiellement en fonction de la température nécessaire à atteindre pour maintenir le mélange à l'état fondu, en particulier en fonction du point eutectique que peut présenter ce mélange Cette température ne doit pas être supérieure à celle à laquelle risque de se produire le craquage du silane, c'est-à-dire 400 'C environ. Par ailleurs, en pratique, on préfère opérer à une température supérieure de 50 à 100 C environ à la température nécessaire pour maintenir le mélange à l'état fondu, ceci pour avoir un mélange présentant une bonne fluidité et pour améliorer les transferts de matières. On sera ainsi amené à choisir de préférence les mélanges qui, compte tenu de la condition opératoire mentionnée ci-dessus présentent une température de fusion inférieure de 50 à 100 C environ par rapport à la température de craquage du silane mentionnée ci-dessus, c'est-à-dire une température de fusion de 300 C à 350 C. Comme mélanges ternaires convenables et rentrant dans le cadre de l'invention, outre ceux mentionnés précisément, plus haut, on peut citer plus particulièrement les suivants: Li Cl KCI -Na CI; Li Cl KOC 1 Rb Cl; Li Cl KOC 1 Sr C 12; Li Ci KC 1 Mg Ci 2; Li CI Ba C 12 Ca C 12; Li Cl Cs Cl Sr CI. On opère de préférence avec des mélanges eutectiques ou au voisinage de l'eutectique Toutefois, il est possible de travailler avec des mélanges plus éloignés de l'eutectique dans la mesure o la température de fusion du bain reste inférieure à 400 C environ. L'invention est illustrée par les exemples suivants, fournis à titre illustratif et nullement limitatif. Exemple 1 Dans un réacteur en inox contenant le mélange eutectique fondu Ca C 12 K Cl Li Cl ( 8 42 50 mole %) fondant vers 335 C et additionné d'hydrure de lithium (i M/kg environ) on introduit un mélange gazeux à 6 % de Si C 14 dans l'hydrogène Le temps de séjour du gaz dans le mélange fondu est de l'ordre de 1 seconde. On suit par analyse infrarouge à 2100 cm du mélange gazeux sortant du réacteur le pic de Si H 4 formé en fonction de la température du bain de sels fondus. Les résultats sont reportés sur la courbe 1 de la figure On voit que le craquage de Si H 4 n'apparaît que vers 480 C et que jusqu'à cette température, le rendement en silane est pratiquement égal à 100 %. Exemple 2 On utilise le mélange eutectique Ba C 12 K Cl Li Ct ( 6 40 54 mole %) fondant à 320 C Les conditions opératoires et d'analyse sont les mêmes que dans l'exemple précédent Les résultats sont reportés sur la courbe 2 de la figure On voit que le craquage de Si H 4 n'apparaît que vers 500 C et que Jusqu'à cette température le rendement en silane est pratiquement égal à 100 %. Exemple comparatif: On utilise dans les mêmes conditions que précédemment un mélange binaire eutectique Li Cl KC 1 ( 58,8 41,2 mole %) Les résultats sont reportés sur la courbe 3 On voit que dès 400 C le rendement en Si H 4 est nettement inférieur à 100 %. Bien entendu, l'invention n'est-nullement limitée aux modes de réalisation décrits et représentés qui n'ont été donnés qu'à titre d'exemple En particulier, elle comprend tous les moyens constituant des équivalents techniques des moyens décrits ainsi que leurs combinaisons si celles-ci sont mises en oeuvre dans le cadre de la protection comme revendiqué. REVENDICATIONS 1 ) Procédé de préparation de silane par hydruration de chlorosilanes dans un bain de sels fondus, caractérisé en ce que l'on utilise, comme bain de sels, un mélange ternaire de chlorure de lithium et de deux autres chlorures de deux métaux alcalino-terreux, ou d'un métal alcalino- terreux et d'un métal alcalin respectivement ou de deux métaux alcalins, ledit mélange ternaire présentant une température de fusion qui n'est pas supérieure à 400 'C environ. ) Procédé selon la revendication 1 caractérisé en ce que l'on utilise, dans le bain de sels, à titre des deux autres chlorures précités, du chlorure de potassium et du chlorure de baryum. ) Procédé selon la revendication 1, caractérisé en ce que l'on utilise dans le bain de sels, à titre des deux autres chlorures précités, du chlorure de potassium et du chlorure de calcium. ) Procédé selon la revendication 1, caractérisé en ce que l'on utilise dans le bain de sels, à titre des deux autres chlorures précités, du chlorure de potassium et du chlorure de sodium ou de rubidium. ) Procédé selon la revendication 1, caractérisé en ce que l'on utilise dans le bain de sels, à titre des deux autres chlorures précités, du chlorure de potassium et du chlorure de strontium ou de magnésium. ) Procédé selon la revendication 1 caractérisé en ce que l'on utilise dans le bain de sels, à titre des deux autres chlorures précités, du chlorure de baryum et du chlorure de calcium. 7 ) Procédé selon-la revendication 1 caractérisé en ce que l'on utilise dans le bain de sels, à titre des deux autres chlorures précités du chlorure de cesium et du chlorure de strontium. 8 ) Procédé selon l'une quelconque des revendications précédentes, caractérisé en ce que l'on utilise un mélange ternaire eutectique.